ПРОЗРАЧНЫЕ ПРОВОДЯЩИЕ ПОКРЫТИЯ БОЛЬШОЙ ПЛОЩАДИ, ВКЛЮЧАЮЩИЕ ДОПИРОВАННЫЕ УГЛЕРОДНЫЕ НАНОТРУБКИ И НАНОПРОВОЛОЧНЫЕ КОМПОЗИТНЫЕ МАТЕРИАЛЫ, И СПОСОБЫ ИХ ПОЛУЧЕНИЯ

1. Способ получения покрытого изделия, включающего подложку, на которую нанесена тонкая пленка, содержащая углеродные нанотрубки (УНТ), причем способ включает:
обеспечение УНТ-содержащей краски;
корректировку реологических свойств УНТ-содержащей краски посредством добавления к краске поверхностно-активных веществ, так чтобы полупроводниковые УНТ, находящиеся внутри краски, с меньшей вероятностью слипались вместе;
нанесение краски, имеющей скорректированные реологические свойства, на подложку с получением промежуточного покрытия;
обеспечение материала поверх промежуточного покрытия для улучшения адгезии к подложке и
допирование промежуточного покрытия солью и/или суперкислотой, чтобы химически функционализировать промежуточное покрытие при формировании УНТ-содержащей тонкой пленки.
2. Способ по п.1, в котором УНТ-содержащая краска состоит, по существу, из двухстеночных нанотрубок при ее первоначальном обеспечении.
3. Способ по п.1, дополнительно включающий использование аппарата со щелевой экструзионной головкой для нанесения на подложку краски, имеющей скорректированные реологические свойства.
4. Способ по п.1, дополнительно включающий сушку промежуточного покрытия.
5. Способ по п.1, в котором материал, обеспечиваемый поверх промежуточного покрытия, включает PVP.
6. Способ по п.5, в котором допирование осуществляют, по существу, одновременно с обеспечением PVP.
2
4
7. Способ по п.1, в котором суперкислота представляет собой HSO.
8. Способ по п.1, в котором соль представляет собой соль диазония.
9. Способ по п.8, в котором соль представляет собой BDF или OA.
10. Способ по п.1, в котором материал, обеспечиваемый поверх промежуточного покрытия, включает PEDOT:PSS.
11. Способ по п.1, в котором материал, обеспечиваемый поверх промежуточного покрытия, представляет собой композитный материал PEDOT:PSS-PEG.
12. Способ по п.1, в котором материал, обеспечиваемый поверх промежуточного покрытия, является тонкопленочным материалом, включающим диоксид циркония или кремний.
13. Способ по п.1, в котором материал, обеспечиваемый поверх промежуточного покрытия, является тонкопленочным материалом, включающим диоксид циркония или кремний.
14. Способ по п.1, в котором материал, обеспечиваемый поверх промежуточного покрытия, является полимером или смолой.
15. Способ по п.1, дополнительно включающий, по существу, планаризацию УНТ-содержащей пленки с использованием материала, обеспечиваемого поверх промежуточного покрытия.
16. Способ по п.1, дополнительно включающий, по существу, планаризацию УНТ-содержащей пленки посредством размещения на ней проводящего покрытия.
17. Способ по п.1, дополнительно включающий, по существу, планаризацию УНТ-содержащей пленки посредством размещения на ней тонкого, частично изолирующего покрытия.
18. Способ по п.1, в котором УНТ-содержащую пленку допируют p-типом.
19. Способ по п.1, в котором УНТ-содержащую пленку допируют n-типом.
20. Способ по п.1, дополнительно включающий подачу кислорода или озона поблизости к подложке, чтобы функционализировать промежуточное покрытие и/или УНТ-содержащую пленку посредством окисления находящегося в ней углерода.
21. Способ получения покрытого изделия, включающего подложку, на которую нанесена тонкая пленка, содержащая углеродные нанотрубки (УНТ), причем способ включает:
обеспечение УНТ-содержащей краски, причем УНТ-содержащая краска включает в себя двухстеночные нанотрубки;
корректировку реологических свойств УНТ-содержащей краски, чтобы сделать УНТ-содержащую краску более водоподобной;
нанесение краски, имеющей скорректированные реологические свойства, на подложку с получением промежуточного покрытия, используя аппарат со щелевой экструзионной головкой;
сушку промежуточного покрытия или предоставление возможности промежуточному покрытию высохнуть;
обеспечение наружного покрытия поверх промежуточного покрытия для улучшения адгезии к подложке;
допирование промежуточного покрытия солью и/или суперкислотой, чтобы химически функционализировать промежуточное покрытие при формировании УНТ-содержащей тонкой пленки; и,
по существу, планаризацию УНТ-содержащей пленки.
22. Способ по п.21, в котором наружное покрытие включает PVP.
23. Способ по п.21, в котором наружное покрытие включает PEDOT:PSS.
2
4
24. Способ по п.21, в котором суперкислота представляет собой HSO.
25. Способ по п.21, в котором соль представляет собой BDF или OA.
26. Способ получения покрытого изделия, включающего подложку, на которую нанесена тонкая пленка, включающая углеродные нанотрубки (УНТ), причем способ включает:
обеспечение УНТ-содержащей краски;
корректировку реологических свойств УНТ-содержащей краски посредством добавления к краске поверхностно-активных веществ, так чтобы полупроводниковые УНТ, находящиеся внутри краски, с меньшей вероятностью слипались вместе;
нанесение краски, имеющей скорректированные реологические свойства, на подложку с получением промежуточного покрытия;
обеспечение материала поверх промежуточного покрытия для улучшения адгезии к подложке;
допирование промежуточного покрытия солью и/или суперкислотой, чтобы химически функционализировать промежуточное покрытие при формировании УНТ-содержащей тонкой пленки; и
формирование серебряных нанопроводов, непосредственно или косвенно, на подложке, чтобы обеспечить перенос заряда на дальние расстояния, чтобы уменьшить количество соединений углеродных нанотрубок, которые могут при этом сформироваться.
27. Способ по п.26, в котором серебряные нанопровода синтезируют, восстанавливая нитрат серебра в присутствии PVP в этиленгликоле.
28. Способ по п.27, в котором серебряные нанопровода имеют длину 2-5 мкм и диаметр 17-80 нм.
29. Способ по п.27, дополнительно включающий нанесение капель суспензии синтезированных серебряных нанопроводов на стеклянную подложку.
30. Способ по п.26, дополнительно включающий:
получение раствора серебряных нанопроводов и
примешивание раствора серебряных нанопроводов в УНТ-содержащую краску до или после того, как ее реологические свойства были скорректированы;
где серебряные нанопровода формируются на подложке в ходе нанесения краски, имеющей модифицированные реологические свойства, на подложку.
2
4
31. Способ по п.21, дополнительно включающий размещение слоя диоксида циркония на подложку и сульфирование диоксида циркония с помощью HSO перед нанесением краски, имеющей скорректированные реологические свойства.